(57)【特許請求の範囲】
【請求項１】
３−ヨード−２−プロピニルブチルカーバメートおよび１−［２−（２，４−ジクロロフェニル）−４−プロピル−１、３−ジオキソラン−２−イルメチル］−１Ｈ−１，２，４−トリアゾールが併用される水難溶性木材防腐防カビ剤（ａ）と、水難溶性木材防虫剤（ｂ）と、ジプロピルナフタレン（ｃ）と、界面活性剤（ｄ）とを含有し、ジプロピルナフタレン（ｃ）の配合割合が、木材へ処理する処理液１００重量部に対して、１０．０〜５０．０重量部であることを特徴とする木材保存剤。
【請求項２】
さらに、水（ｅ）を含有する請求項１記載の木材保存剤。
【請求項３】
水難溶性木材防虫剤（ｂ）が、ピレスロイド系木材防虫剤及び／又はネオニコチノイド系木材防虫剤である請求項１または２に記載の木材保存剤。
【請求項４】
木材に、常圧で塗布するために用いられる請求項１〜３のいずれかに記載の木材保存剤。
【請求項５】
３−ヨード−２−プロピニルブチルカーバメートおよび１−［２−（２，４−ジクロロフェニル）−４−プロピル−１、３−ジオキソラン−２−イルメチル］−１Ｈ−１，２，４−トリアゾールが併用される水難溶性木材防腐防カビ剤（ａ）と、水難溶性木材防虫剤（ｂ）と、ジプロピルナフタレン（ｃ）と、界面活性剤（ｄ）と、水（ｅ）とを含有し、ジプロピルナフタレン（ｃ）の配合割合が、木材へ処理する処理液１００重量部に対して、１０．０〜５０．０重量部である木材保存剤を、常圧下で木材に塗布することを特徴とする木材保存剤の処理方法。
【発明の詳細な説明】
【０００１】
【発明の属する技術分野】
本発明は、木材の防腐及び防虫のために用いられる木材保存剤、及びその処理方法に関する。
【０００２】
【従来の技術】
従来より、一般工業用材料や土木工業用材料などに使用される木材は、木材保存剤などで処理することにより、腐朽や害虫による食害などから有効に保護している。かかる木材保存剤を木材に処理する方法としては、木材保存剤を加圧下において木材中に注入浸透させる加圧注入法や、また、木材保存剤を木材表面に塗布する塗布法などが用いられている。
【０００３】
【発明が解決しようとする課題】
しかし、木材保存剤を加圧下において木材中に注入浸透させる加圧注入法では、木材保存剤の木材への浸透はよいが、加圧注入のための木材処理用タンクなどの設備を必要とし、施工現場での木材処理が困難である。
【０００４】
また、木材保存剤を木材表面に塗布する塗布法では、水性の木材保存剤を塗布法に用いると、水のみが木材に浸透して、木材保存剤は木材表面上に残るため、有効な防腐及び防虫の効果を期待することはできず、一方、木材保存剤の木材への浸透性を高めるために油剤を用いると、その多くは可燃性であり、また臭気の強いものが多くため、作業環境上好ましくなく、さらには、近年の環境問題から有機溶剤の使用量が低減されたものが望まれている。
【０００５】
【課題を解決するための手段】
本発明者らは、かかる課題に鑑み、塗布法により木材処理を施しても、木材保存剤の木材への浸透を十分に確保でき、施工現場において有機溶剤の使用量が低減された、可燃性が少なく、臭気の弱い木材保存剤についての知見を見出し、本発明を完成するに至った。
【０００６】
すなわち、本発明は、
（１）３−ヨード−２−プロピニルブチルカーバメートおよび１−［２−（２，４−ジクロロフェニル）−４−プロピル−１、３−ジオキソラン−２−イルメチル］−１Ｈ−１，２，４−トリアゾールが併用される水難溶性木材防腐防カビ剤（ａ）と、水難溶性木材防虫剤（ｂ）と、ジプロピルナフタレン（ｃ）と、界面活性剤（ｄ）とを含有し、ジプロピルナフタレン（ｃ）の配合割合が、木材へ処理する処理液１００重量部に対して、１０．０〜５０．０重量部であることを特徴とする木材保存剤、
（２）さらに、水（ｅ）を含有する上記（１）記載の木材保存剤、
（３）水難溶性木材防虫剤（ｂ）が、ピレスロイド系木材防虫剤及び／又はネオニコチノイド系木材防虫剤である上記（１）または（２）に記載の木材保存剤、
（４）木材に、常圧で塗布するために用いられる上記（１）〜（３）のいずれかに記載の木材保存剤、
（５）３−ヨード−２−プロピニルブチルカーバメートおよび１−［２−（２，４−ジクロロフェニル）−４−プロピル−１、３−ジオキソラン−２−イルメチル］−１Ｈ−１，２，４−トリアゾールが併用される水難溶性木材防腐防カビ剤（ａ）と、水難溶性木材防虫剤（ｂ）と、ジプロピルナフタレン（ｃ）と、界面活性剤（ｄ）と、水（ｅ）とを含有し、ジプロピルナフタレン（ｃ）の配合割合が、木材へ処理する処理液１００重量部に対して、１０．０〜５０．０重量部である木材保存剤を、常圧下で木材に塗布することを特徴とする木材保存剤の処理方法、
に関する。
【０００７】
【発明の実施の形態】
本発明において、水難溶性木材防腐防カビ剤（ａ）としては、水にほとんど溶けず、後述するジプロピルナフタレン（ｃ）に可溶である公知の木材防腐防カビ剤であって、有機ヨード系化合物である３−ヨード−２−プロピニルブチルカーバメート（慣用名：ＩＰＢＣ）、および、トリアゾール系化合物である１−［２−（２，４−ジクロロフェニル）−４−プロピル−１、３−ジオキソラン−２−イルメチル］−１Ｈ−１，２，４−トリアゾール（慣用名：プロピコナゾール）が併用される。
また、水難溶性木材防腐防カビ剤（ａ）は、上記ＩＰＢＣおよびプロピコナゾール以外にも、パラクロロフェニル−３−ヨードプロパギルホルマール（商品名：ＩＦ−１０００、長瀬産業（株）製）、３−ブロモ−２，３−ジヨード−２−プロペニルエチルカーボナート（商品名：サンプラス、（株）三共製）等の有機ヨード系化合物、α−［２−（４−クロロフェニル）エチル］−α（１，１−ジメチルエチル）−１Ｈ−１，２，４−トリアゾール−１−エタノール（慣用名：テブコナゾール）、α−（４−クロロフェニル）−α−（１−シクロプロピル−エチル）−１Ｈ−１，２，４−トリアゾール−１−エタノール（慣用名：シプロコナゾール）等のトリアゾール系化合物等を含んでいてもよい。
【０００８】
これらは、単独又は２種以上併用して用いてもよい。
【０００９】
また、本発明において、水難溶性木材防虫剤（ｂ）としては、水にほとんど溶けず、後述するジプロピルナフタレン（ｃ）に可溶である公知の木材防虫剤であれば、何れの木材防虫剤を用いてもよいが、好ましくは、サイフルスリン、パーメスリン、トラロメスリン、フェンバレレート、エトフェンプロックス、Ｈｏｅ−４９８、ビフェントリン等のピレスロイド系化合物、イミダクロプリド等のネオニコチノイド系化合物等が挙げられる。
【００１０】
これらは、単独又は２種以上併用して用いてもよく、さらに好ましくは、サイフルスリン、イミダクロプリド等を挙げることができる。
【００１１】
また、本発明において、木材保存剤の木材への浸透性を確保するために用いられる、ジプロピルナフタレン（ｃ）は、上記の水難溶性木材防腐防カビ剤（ａ）及び水難溶性木材防虫剤（ｂ）を溶かすものである。
【００１２】
このうち、市販されているものとしては、例えば、ＫＭＣ−１１３（ジプロピルナフタレン、引火点１５０℃、沸点３００℃、呉羽化学工業（株）製）を挙げることができる。
【００１３】
このジプロピルナフタレンは臭気が少ない。
【００１４】
また、本発明において、界面活性剤（ｄ）としては、前記のジプロピルナフタレン（ｃ）と水（ｅ）とを可溶化又は乳化させるために用いられるものであって、例えば、アニオン系界面活性剤、カチオン系界面活性剤、ノニオン系界面活性剤など公知の界面活性剤を挙げることができる。
【００１５】
該アニオン系界面活性剤としては、例えば、金属石鹸類、硫酸アルキルナトリウム等の硫酸エステル塩、アルキルベンゼンスルホン酸ナトリウム等のアルキルベンゼンスルホン酸塩、アルキルナフタレンスルホン酸ナトリウム（例えば、商品名：ニューカルゲンＢＸ−Ｃ、竹本油脂（株）製）等のアルキルナフタレンスルホン酸塩、２−スルホコハク酸ジアルキルナトリウム（例えば、商品名：ネオコールＳＷ−Ｃ、第一工業製薬（株）製）等の２−スルホコハク酸ジアルキル塩、ポリカルボン酸型界面活性剤（例えば、商品名：トキサノンＧＲ−３０、山陽化成（株）製）、α−オレフィンスルホン酸塩、ポリオキシエチレンジスチレン化フェニルエーテルサルフェートアンモニウム塩（例えば、商品名：ディクスゾール６０Ａ、第一工業製薬（株）製）、リグニンスルホン酸ナトリウム、リグニンスルホン酸カリウム等を挙げることができる。
【００１６】
該カチオン系界面活性剤としては、主として四級アンモニウム塩、例えば、オクチルトリメチルアンモニウムクロライド、デシルトリメチルアンモニウムクロライド、ドデシルトリメチルアンモニウムクロライド、ヘキサデシルトリメチルアンモニウムクロライド、ステアリルトリメチルアンモニウムクロライド等のアルキル（Ｃ８〜Ｃ１８）トリメチルアンモニウムハライド類等、オクタデシルジメチルアンモニウムクロライド、ジオクチルジメチルアンモニウムクロライド、ジデシルジメチルアンモニウムクロライド、オクチルドデシルジメチルアンモニウムクロライド、ジヘキサデシルジメチルアンモニウムクロライド、ジオクタデシルジメチルアンモニウムクロライド等のジアルキル（Ｃ８〜Ｃ１８）ジメチルアンモニウムハライド類等を挙げることができ、また、一般の油脂に由来する混合アルキル基を有する混合物、例えば、アルキル（Ｃ８〜Ｃ１８）トリメチルアンモニウムクロライド、ジアルキル（Ｃ８〜Ｃ１８）ジメチルアンモニウムクロライド、アルキル（Ｃ８〜Ｃ１８）ジメチルベンジルアンモニウムクロライド等を用いてもよい。
【００１７】
該ノニオン系界面活性剤としては、例えば、ポリオキシエチレンアルキルエーテル、ポリオキシエチレンアルキルアリールエーテル（例えば、商品名：イノゲン・イーエー１４２（ＥＡ−１４２）、第一工業製薬（株）製）、ポリオキシエチレンフェニルエーテル、ポリオキシエチレンオクチルフェニルエーテル、ポリオキシアルキレンスチリルフェニルエーテル（例えば、商品名：ニューカルゲンＣＰ８０（ＨＬＢ１２）、ニューカルゲンＣＰ１２０（ＨＬＢ１３）、竹本油脂（株）製）、脂肪族多価アルコールエステル、脂肪族多価アルコールポリオキシエチレン、ショ糖脂肪酸エステル、酸化エチレンと酸化プロピレンとのブロック共重合体（例えば、商品名：ニューポールＰＥ−６４、山陽化成（株）製）等を挙げることができる。
【００１８】
これら界面活性剤（ｄ）は、単独又は２種以上併用してもよく、好ましくはノニオン系界面活性剤、特に好ましくは、ポリオキシアルキレンスチリルフェニルエーテルを挙げることができる。
【００１９】
本発明の木材保存剤は、上記の水難溶性木材防腐防カビ剤（ａ）と、水難溶性木材防虫剤（ｂ）と、ジプロピルナフタレン（ｃ）と、界面活性剤（ｄ）とを含有させたものを、処理時に水で希釈した後に常圧下で木材に塗布するか、或いは、木材保存剤に予め水（ｅ）を含有させておいて、処理時には水で希釈することなく、そのまま常圧下で木材に塗布する。
【００２０】
木材保存剤に予め水（ｅ）を含有させておいて処理時に水で希釈することなく木材に塗布する場合は、水（ｅ）を含有した木材保存剤は、可溶化状態であることが好ましい。可溶化状態であると、木材への処理時に木材保存剤の各成分を均一に塗布、浸透させることができる。可溶化状態は、主として、ジプロピルナフタレン（ｃ）と界面活性剤（ｄ）との組合せ及び量比を適宜選択することにより得ることができる。
【００２１】
また、木材保存剤に予め水（ｅ）を含有させることなく処理時に水で希釈する場合は、水で希釈した後の状態において、水で希釈後、塗布までの間において、各成分が見掛け上、均一な状態であれば可溶化又は乳化の何れの状態であってもよく、また必ずしも長期に安定した均一状態を保たなくてもよい。また、希釈の割合としては、現場での処理の簡易化を図るべく、２〜３倍の希釈とするのが好適である。
【００２２】
さらに本発明の木材保存剤は、木材保存剤に予め水（ｅ）を含有させておいて、処理時にさらに水で希釈して、常圧下で木材に塗布してもよい。
【００２３】
木材保存剤の各成分の割合は、木材へ処理する直前の処理液の状態、つまり、予め水（ｅ）を含有させておいて処理時に水で希釈しない場合は、その状態、或いは、処理前まで水（ｅ）を含んでいないか、又は含んでいても処理時にさらに水で希釈する場合においては、処理時に水で希釈した後の状態において、処理液１００重量部に対して、水難溶性木材防腐防カビ剤（ａ）を０．１〜５．０重量部、好ましくは、０．５〜２．０重量部、水難溶性木材防虫剤（ｂ）を０．０５〜５．０重量部、好ましくは、０．１〜２．０重量部、ジプロピルナフタレン（ｃ）を１０．０〜５０．０重量部、好ましくは、２０．０〜４０．０重量部、界面活性剤（ｄ）を２．５〜３０．０重量部、好ましくは、３．０〜２０．０重量部、水を２０．０〜８０．０重量部、好ましくは、５０．０〜８０．０重量部の各割合で用いることができる。
【００２４】
この割合において、ジプロピルナフタレン（ｃ）の割合が上記範囲に満たないと木材への浸透性に劣る場合があり、また、ジプロピルナフタレン（ｃ）の割合が上記範囲を越えると、浸透性はあまりかわらないが、作業環境上、好ましくない場合がある。
【００２５】
そして、この処理液は、加圧することなく、常圧下において、常法に従い、約５０〜３００ｇ／m2の割合で木材表面に塗布される。
【００２６】
塗布された木材保存剤は、木材への浸透を十分に確保できながらも、処理時においては、有機溶剤の使用量が低減された、可燃性が少なく、臭気の弱い作業環境に優れた特徴を有するものである。
【００２７】
また、本発明の木材保存剤は、その効力が限定されなければ、ジプロピルナフタレン（ｃ）と併用して他の公知の溶剤を添加してもよく、また、紫外線吸収剤、酸化防止剤、熱安定剤、防錆剤、ＰＨ調整剤、軟化剤、その他の樹脂等、その用途等により公知の添加剤等を適宜含有させてもよい。
【００２８】
尚、本発明において、木材保存剤が塗布される木材としては、住宅、建築物等の建材材料や家具等の一般工業材料等を挙げることができるが、その種類は問わない。
【００２９】
【発明の効果】
以上述べたように、本発明の木材保存剤は、加圧注入のための木材処理用タンクなどの設備が不要であり、塗布法により木材処理を施しても木材保存剤の木材への浸透を十分に確保でき、しかも、処理時において有機溶剤の使用が低減された、可燃性が少なく、臭気の弱く、環境にやさしい木材保存剤として、有用に用いることができる。
【００３０】
【実施例】
以下に実施例を挙げて本発明をさらに具体的に説明する。
【００３１】
実施例１
水難溶性木材防腐防カビ剤（ａ）として、ＩＰＢＣ０．７５重量部およびプロピコナゾール０．７５重量部、水難溶性木材防虫剤（ｂ）として、サイフルスリン０．１重量部、ジプロピルナフタレン（ｃ）として、ＫＭＣ−１１３（ジプロピルナフタレン、引火点１５０℃、沸点３００℃、呉羽化学工業（株）製）４０．０重量部、界面活性剤（ｄ）として、ニューカルゲンＣＰ８０（ポリオキシアルキレンスチリルフェニルエーテル（ＨＬＢ１２）、竹本油脂（株）製）８．４重量部、及び水５０．０重量部を配合し、本発明の木材保存剤を得た。この木材保存剤は乳化状態であった。
【００３３】
尚、表中、数値は重量部を示す。
【００３４】
比較例１〜１４
実施例１と同様に、表１に示す各成分を配合し、比較例１〜１４を得た。
【００３５】
但し比較例１〜３および１２〜１４においては、ジプロピルナフタレン（ｃ）の代りに溶剤として、比較例１では、ジオクチルフタレート（引火点２０２℃、沸点３８６℃）、比較例２では、ポリエチレングリコールモノメチルエーテル（平均分子量約３００、引火点１４５℃、沸点範囲２９０〜３００℃）、比較例３では、ソルベッソ１５０（アルキルベンゼン、引火点６３℃、蒸留範囲１８８〜２０９℃、エクソン化学（株）製）、比較例１２および１３では、ＳＡＳ２９６（フェニルキシリルエタン、引火点１５０℃、蒸留範囲２９０〜３０５℃、日本石油化学（株）製））、比較例１４では、ソルベッソ２００（アルキルナフタレン、引火点１００℃、蒸留範囲２２６〜２８６℃、エクソン化学（株）製）を用いた。
また、比較例４〜１１においては、実施例１と同様に、表１に示す各成分を配合し、比較例４〜１１を得た。
【００３６】
また、この比較例１〜１４において、比較例１、３、４〜１０および１２〜１４が乳化状態であり、比較例２および１１が可溶化状態であった。
【００３７】
試験及び評価
１．浸透性試験方法
ベイツガ（柾目、年輪３−６ケ／cm、比重０．４０−０．４２ｇ／cm3、年輪角約４５度、含水率８−１０％）に各実施例、比較例で得た木材保存剤を約２００ｇ／m2で塗布した後、２５℃、６５Ｒｈ％で乾燥し、１週間後ミクロトームを用いて表面より０．５mm毎の深さの薄片を調製した。この薄片から水難溶性木材防腐防カビ剤（ａ）成分を抽出し、定量分析を行った。
【００３８】
その結果、各薄片について水難溶性木材防腐防カビ剤（ａ）が０．２Kg／m3以上検出されたものについては、有効に浸透しているものとして（↓）の印を付し表１に示した。
【００３９】
２．防腐試験方法
「（社）日本木材保存協会規格第１号（１９９２）塗布・吹付け・浸せき処理用木材防腐剤の防腐効力試験方法」に準じた。
【００４０】
但し、試料は原液のままとし、耐候操作は１０回とした。
【００４１】
また、評価は、質量減少率が３％未満のものを◎、３〜５％のものを○、５〜１０％のものを△、１０％を越えるものを×とした。
【００４２】
３．防虫（蟻）試験方法
「（社）日本木材保存協会規格第１１号（１９９２）塗布・吹付け・浸せき処理用木材防蟻剤の防蟻効力試験方法（１）室内試験方法」のうち、「４．３総合試験」に準じた。
【００４３】
但し、耐候操作については、前記２．防腐試験方法で用いた「（社）日本木材保存協会規格第１号（１９９２）塗布・吹付け・浸せき処理用木材防腐剤の防腐効力試験方法」に準じ、溶脱と揮散の操作を１０回行った。
【００４４】
また、評価は、質量減少率が３％未満のものを◎、３〜５％のものを○、５〜１０％のものを△、１０％を越えるものを×とした。
【００４５】
表１より、比較例１のエステル系溶剤であるジオクチルフタレート、比較例２のエーテル系溶剤であるポリエチレングリコールモノメチルエーテルについては、いずれも木材への浸透性が０〜０．５mmの範囲に留まっており、防腐効力、防虫効力共によくなく、また、比較例３の引火点が６３℃のアルキルベンゼン系溶剤であるソルベッソ１５０については、見掛け上、可溶化していたが、やはり木材への浸透性が０〜１．０mmの範囲に留まっており、防腐効力、防虫効力共によくない。
【００４６】
これに対し、実施例１及び比較例４〜１４については、いずれも木材への浸透性が２〜３mmの範囲まで浸透しており、防腐効力、防虫効力共に良好な結果を示している。
【００４７】
また、ジプロピルナフタレンであるＫＭＣ−１１３（ジプロピルナフタレン）を用いた場合には、特によく浸透していることがわかる。
【００４８】
【表１】
0003845145.tif 000002